(57)【要約】  保管、搬送過程で、ガラス基板表面に新たな異物の付着が生じない、情報記録媒体用ガラス基板の梱包方法を提供する。情報記録媒体用ガラス基板を保持した保持体を低級アルコールを含有する空間に密閉するよう、包装部材の開口部を密閉する密閉工程を有する情報記録媒体用ガラス基板の梱包方法。
2009099027.tif 000002
【特許請求の範囲】
【請求項１】
情報記録媒体用ガラス基板を保持体に保持させる保持工程と、
前記情報記録媒体用ガラス基板を保持した保持体を包装部材により包装する包装工程と、
前記保持体に保持された前記情報記録媒体用ガラス基板を低級アルコールを含有する空間に密閉するよう、前記包装部材の開口部を密閉する密閉工程と、
を有することを特徴とする情報記録媒体用ガラス基板の梱包方法。
【請求項２】
前記空間の低級アルコールの濃度が、３〜１００ｐｐｍであることを特徴とする請求の範囲第１項に記載の情報記録媒体用ガラス基板の梱包方法。
【請求項３】
前記低級アルコールが、メタノール、エタノール、プロパノール、ブタノール、ペンタノールからなる群より選ばれた少なくとも一種であることを特徴とする請求の範囲第１項又は第２項に記載の情報記録媒体用ガラス基板の梱包方法。
【請求項４】
前記密閉工程において、前記情報記録媒体用ガラス基板を保持した保持体が密閉される空間の気圧を減圧することを特徴とする請求の範囲第１項から第３項の何れか１項に記載の情報記録媒体用ガラス基板の梱包方法。
【請求項５】
前記気圧を、２００〜６００ｈＰａの範囲に減圧することを特徴とする請求の範囲第４項に記載の情報記録媒体用ガラス基板の梱包方法。
【請求項６】
前記低級アルコールの濃度が調節された気体を前記包装部材の内側の空間に充填した後に前記密閉工程を行うことを特徴とする請求の範囲第１項から第５項の何れか１項に記載の情報記録媒体用ガラス基板の梱包方法。
【請求項７】
前記密閉工程を、雰囲気の前記低級アルコールの濃度が調節された作業室内で行うことを特徴とする請求の範囲第１項から第５項の何れか１項に記載の情報記録媒体用ガラス基板の梱包方法。
【請求項８】
情報記録媒体用ガラス基板と、
該情報記録媒体用ガラス基板を保持する保持体と、
前記保持体に保持された前記情報記録媒体用ガラス基板を低級アルコールを含有する空間に密閉する包装部材と、を有することを特徴とする情報記録媒体用ガラス基板梱包体。
【請求項９】
前記空間の低級アルコールの濃度が、３〜１００ｐｐｍであることを特徴とする請求の範囲第８項に記載の情報記録媒体用ガラス基板梱包体。
【請求項１０】
前記空間の気圧が、２００〜６００ｈＰａの範囲であることを特徴とする請求の範囲第８項又は第９項に記載の情報記録媒体用ガラス基板梱包体。
【請求項１１】
請求の範囲第１項から第７項の何れか１項に記載の情報記録媒体用ガラス基板の梱包方法を用いて、情報記録媒体用ガラス基板を梱包する梱包工程を有することを特徴とする情報記録媒体用ガラス基板の製造方法。
【請求項１２】
請求の範囲第８項から第１０項の何れか１項に記載の情報記録媒体用ガラス基板梱包体から情報記録媒体用ガラス基板を取り出し、前記情報記録媒体用ガラス基板の表面に、少なくとも磁性層を形成することを特徴とする磁気記録媒体の製造方法。
【発明の詳細な説明】
【技術分野】
【０００１】
本発明は、情報記録媒体用ガラス基板の梱包方法、情報記録媒体用ガラス基板梱包体、情報記録媒体用ガラス基板の製造方法及び磁気記録媒体の製造方法に関する。
【背景技術】
【０００２】
従来、磁気ディスク用基板としては、デスクトップ用コンピュータやサーバなどの据え置き型にはアルミニウム合金が使用され、ノート型コンピュータやモバイル型コンピュータなどの携帯型にはガラス基板が一般に使用されていた。しかし、アルミニウム合金は変形しやすく、硬さも不十分であるため、アルミ合金を使用した基板は研磨後の基板表面の平滑性が十分とは言えなかった。またアルミ合金を使用した基板では、ヘッドが磁気ディスクに接触する際、磁性膜が基板から剥離しやすいという問題もあった。そこで、変形が少なく、平滑性が良好で、かつ機械的強度の大きいガラス基板が、携帯型のみならず据え置き型の機器やその他の家庭用情報機器にも今後広く使用されていくものと予測されている。【０００３】
ところで、磁気ディスクの記録容量は、磁気ヘッドと磁気ディスク表面との距離を小さくするほど大きくできる。しかし、磁気ヘッドと磁気ディスク表面との距離を小さくした場合、ガラス基板の表面に異常突起があったり、異物の付着があったりすると、磁気ヘッドが磁気ディスク上の突起や異物に衝突する不具合が生じる。したがって、磁気ヘッドと磁気ディスク表面との距離を小さくして、磁気ディスクの記録容量を増大させるためには、ガラス基板の表面の異常突起や異物付着をなくす必要がある。そこでガラス基板表面を酸化セリウムなどの研磨剤を用いて研磨する研磨工程（ポリッシング工程ともいう。）でガラス基板表面を平滑にし、例えば、面粗さをＲｍａｘが２ｎｍから６ｎｍ、算術平均粗さＲａが０．２ｎｍから０．４ｎｍのレベルまで平滑にしている。その後、洗浄工程でイソプロピルアルコールや超純水などを用いて、超清浄な表面に洗浄している。【０００４】
しかし、このように超清浄にしたガラス基板表面は、雰囲気中のパーティクルダストなどの異物を吸着しやすい活性な状態となっている。そのため、研磨工程以降をクリーンルーム内で行うことが提案されているが、ガラス基板表面に磁性膜等を蒸着し、磁気ディスクにする製造設備がガラス基板の製造場所から離れている場合や、製造したガラス基板を顧客に出荷する場合は、ガラス基板を梱包して、保管、搬送する必要がある。【０００５】
ガラス基板を保管、搬送するときに、ガラス基板表面に異物等の付着が生じないように、特許文献１においては、一定枚数のガラス基板を保持した保持体をラミネートフィルムを用いて真空パックし、梱包体として保管、搬送する方法が提案されている。
【特許文献１】特開２００６−１５１４３５号公報
【発明の開示】
【発明が解決しようとする課題】
【０００６】
しかしながら、特許文献１の方法を用いて梱包し、保管、搬送したガラス基板を用いて磁気ディスクを製造しても、磁気ディスク表面の異物に磁気ヘッドが衝突し、ヘッドクラッシュを起こす現象が発生し、歩留まりが延びないという問題があった。【０００７】
ガラス基板表面への異物付着の原因を調べると、梱包前のガラス基板表面には、ヘッドクラッシュを起こすレベルの異物は認められないが、梱包、搬送後に開梱したガラス基板表面にヘッドクラッシュを起こすレベルの新たな異物の付着が認められた。このことから特許文献１の方法を用いても、梱包体の状態でガラス基板表面に異物の付着が生じていることがわかる。【０００８】
そこで、本発明は、前述のような状況に鑑みてなされたもので、その第１の目的は、情報記録媒体用ガラス基板を梱包し、保管、搬送して磁気記録媒体を製造する製造施設に配送しても、その保管、搬送過程で、ガラス基板表面に新たな異物の付着が生じない、情報記録媒体用ガラス基板の梱包方法、情報記録媒体用ガラス基板梱包体及び情報記録媒体用ガラス基板の製造方法を提供することにある。【０００９】
また、本発明の第２の目的は、このような情報記録媒体用ガラス基板梱包体により搬送されてきた情報記録媒体用ガラス基板を用いることにより良好な特性を有する磁気記録媒体を製造することができる磁気記録媒体の製造方法を提供することにある。
【課題を解決するための手段】
【００１０】
上記の課題は、以下の構成により解決される。【００１１】
１．
情報記録媒体用ガラス基板を保持体に保持させる保持工程と、
前記情報記録媒体用ガラス基板を保持した保持体を包装部材により包装する包装工程と、
前記保持体に保持された前記情報記録媒体用ガラス基板を低級アルコールを含有する空間に密閉するよう、前記包装部材の開口部を密閉する密閉工程と、
を有することを特徴とする情報記録媒体用ガラス基板の梱包方法。【００１２】
２．
前記空間の低級アルコールの濃度が、３〜１００ｐｐｍであることを特徴とする前記１に記載の情報記録媒体用ガラス基板の梱包方法。【００１３】
３．
前記低級アルコールが、メタノール、エタノール、プロパノール、ブタノール、ペンタノールからなる群より選ばれた少なくとも一種であることを特徴とする前記１又は２に記載の情報記録媒体用ガラス基板の梱包方法。【００１４】
４．
前記密閉工程において、前記情報記録媒体用ガラス基板を保持した保持体が密閉される空間の気圧を減圧することを特徴とする前記１から３の何れか１項に記載の情報記録媒体用ガラス基板の梱包方法。【００１５】
５．
前記気圧を、２００〜６００ｈＰａの範囲に減圧することを特徴とする前記４に記載の情報記録媒体用ガラス基板の梱包方法。【００１６】
６．
前記低級アルコールの濃度が調節された気体を前記包装部材の内側の空間に充填した後に前記密閉工程を行うことを特徴とする前記１から５の何れか１項に記載の情報記録媒体用ガラス基板の梱包方法。【００１７】
７．
前記密閉工程を、雰囲気の前記低級アルコールの濃度が調節された作業室内で行うことを特徴とする前記１から５の何れか１項に記載の情報記録媒体用ガラス基板の梱包方法。【００１８】
８．
情報記録媒体用ガラス基板と、
該情報記録媒体用ガラス基板を保持する保持体と、
前記保持体に保持された前記情報記録媒体用ガラス基板を低級アルコールを含有する空間に密閉する包装部材と、を有することを特徴とする情報記録媒体用ガラス基板梱包体。【００１９】
９．
前記空間の低級アルコールの濃度が、３〜１００ｐｐｍであることを特徴とする前記８に記載の情報記録媒体用ガラス基板梱包体。【００２０】
１０．
前記空間の気圧が、２００〜６００ｈＰａの範囲であることを特徴とする前記８又は９に記載の情報記録媒体用ガラス基板梱包体。【００２１】
１１．
前記１から７の何れか１項に記載の情報記録媒体用ガラス基板の梱包方法を用いて、情報記録媒体用ガラス基板を梱包する梱包工程を有することを特徴とする情報記録媒体用ガラス基板の製造方法。【００２２】
１２．
前記８から１０の何れか１項に記載の情報記録媒体用ガラス基板梱包体から情報記録媒体用ガラス基板を取り出し、前記情報記録媒体用ガラス基板の表面に、少なくとも磁性層を形成することを特徴とする磁気記録媒体の製造方法。
【発明の効果】
【００２３】
本発明の情報記録媒体用ガラス基板の包装方法及び梱包体によれば、梱包体内部において浮遊する異物や、搬送時に梱包体内部で発生する異物などが、保管、搬送中にガラス基板表面に付着せず、洗浄後の超清浄な状態でガラス基板を磁気記録媒体を製造する製造施設に配送できる。よって、このような梱包方法によって梱包された情報記録媒体用ガラス基板を用いて磁気記録媒体を製造する場合、ヘッドクラッシュの発生が抑止された磁気記録媒体を製造することができる。
【図面の簡単な説明】
【００２４】
【図１】情報記録媒体用ガラス基板の全体構成を示す図である。
【図２】情報記録媒体用ガラス基板の表主表面の上に磁性膜を備えている磁気記録媒体の例を示す図である。
【図３】情報記録媒体用ガラス基板の製造における工程を説明する製造工程図である。
【図４】本発明に係る梱包方法の工程を説明するための工程図である。
【図５】スクラブ洗浄装置の一例を示す概説図である。
【図６】ガラス基板を保持するための保持体を示す概略図である。
【図７】収納容器にガラス基板を収納した状態を連結板側から見た側面図である。
【図８】本発明に係る情報記録媒体用ガラス基板梱包体を示す概略図である。
【符号の説明】
【００２５】
１  情報記録媒体用ガラス基板（ガラス基板）
２  磁性膜
５  穴
７ａ  ガラス基板表面（表主表面）
７ｂ  ガラス基板表面（裏主表面）
１０ｔ  外周端面
２０ｔ  内周端面
１０ａ、１０ｂ  スポンジローラ
２０    ノズル
３０    洗浄液
６０  収納容器
６１  上蓋
６３  固定部材
６４  抑え板
６５、６６  側板
６７、６８  連結板
６９  底板
７０  リブ
７１  溝
２００  包装部材
２０１開口部
３００  情報記録媒体用ガラス基板梱包体
６００  保持体
Ｄ  磁気ディスク
【発明を実施するための最良の形態】
【００２６】
本発明を図示の実施の形態に基づいて説明するが、本発明は該実施の形態に限らない。【００２７】
図１は、情報記録媒体用ガラス基板（以降、ガラス基板とも称する。）１の全体構成を示している。図１に示す様に、ガラス基板１は、中心に穴５が形成されたドーナツ状の円板形状をしている。１０ｔは外周端面、２０ｔは内周端面、７ａ、７ｂはガラス基板表面であり、７ａは表主表面、７ｂは裏主表面を示している。また、図２は、図１で示したガラス基板１の表主表面７ａの上に磁性膜２を備えている磁気記録媒体（以降、磁気ディスクとも称する。）Ｄの一例を示す図である。磁性膜２は裏主表面７ｂの上にも設けることができる。【００２８】
図３に本発明に係る情報記録媒体用ガラス基板の製造方法の一実施例の製造工程図を示す。ガラス溶融工程で溶融されたガラスは、プレス成型工程で円盤状に成型され、コアリング工程で中心に穴を形成した後、第１のラッピング工程で表面を研磨する。所定の内・外径に研削し、端面を研磨加工した後、第２のラッピング工程で表面の再研磨を行う。次にガラス基板表面の化学強化を行った後、ポリッシング工程、洗浄工程を経て、ガラス基板表面の検査をして、梱包工程で梱包し、情報記録媒体用ガラス基板梱包体として出荷する。【００２９】
次に、情報記録媒体用ガラス基板梱包体は、搬送され、出荷先で情報記録媒体用ガラス基板梱包体から情報記録媒体用ガラス基板を取り出し、情報記録媒体用ガラス基板の表面に、少なくとも磁性層を形成することで磁気記録媒体を製造する。【００３０】
本発明に係る情報記録媒体用ガラス基板の梱包方法について図４を用いて説明する。図４は、梱包工程を分解した工程図である。図３の洗浄工程を終えたガラス基板は、検査工程でガラス基板表面のキズや異物の検査を行った後、合格となったガラス基板を、保持工程として、保持体に所定の枚数保持する。次に包装工程で、この保持体をラミネートフィルムなどの包装部材により包装する。そして、密閉工程において、包装部材の開口部を密閉し、梱包する。この梱包方法において、密閉された包装部材の内側の空間に低級アルコールが含有されている。低級アルコールを含有させることにより、梱包体内部において、ガラス基板表面に低級アルコール成分の吸着した薄い層が形成される。このような低級アルコール成分の吸着した薄い層をガラス基板表面に形成すると、洗浄工程後活性な状態にあったガラス基板表面の活性度が低下して、雰囲気中の異物の付着が抑えられる。よって、梱包体内部において浮遊する異物や、搬送時に梱包体内部で発生する異物などが、保管、搬送中にガラス基板表面に付着しにくくなり、清浄な表面を保ったまま磁気記録媒体の製造施設に配送することができる。【００３１】
また、含有される低級アルコールの濃度は、３〜１００ｐｐｍが好ましい。密閉された包装部材の内側の空間に含有される低級アルコールの濃度が３ｐｐｍ未満になると、アルコール成分の吸着層の生成がやや不十分となり、異物付着を抑える効果が低下する。また、低級アルコールの濃度が１００ｐｐｍを越えると、アルコール吸着層が均一に生成せず、除去後に基板表面に乾燥ムラを生じ、乾燥ムラの部分に異物の凝集が発生し、問題となる大きさになる可能性がある。【００３２】
また、低級アルコールとしては、メタノール、エタノール、プロパノール、ブタノール、ペンタノールからなる群より選ばれた少なくとも一種であることが好ましい。これらの低級アルコールは、ガラス表面との親和性が非常に高く、ガラス表面に薄い皮膜層を形成しやすい。低級アルコールは、加熱によって容易にガラス表面から離脱させることができるので、磁気記録層を形成する前に、容易に除去することができ、高品質な磁気記録媒体を製造することができる。【００３３】
また、本発明に係る情報記録媒体用ガラス基板の梱包方法における密閉工程において、情報記録媒体用ガラス基板を保持した保持体が密閉される空間の気圧を減圧することが好ましい。減圧することにより、包装部材の内側の空間の異物もある程度除去でき、好ましい。【００３４】
また、包装部材の内側の空間の気圧を、２００〜６００ｈＰａの範囲に減圧することが好ましい。２００ｈＰａ未満になると、大気圧により梱包体に圧力が加わり、内部で、構成部材同士の擦れ、摩擦などにより異物が発生し、基板表面に付着しやすくなる。また、大気圧に耐えるために、梱包体の強度を上げる必要があり、重量が重くなるとともに製造費用も高くなり好ましくない。また、６００ｈＰａを越えると包装部材内側の異物除去の点で大きな効果が得られず好ましくない。【００３５】
また、本発明に係る情報記録媒体用ガラス基板の梱包方法において、包装部材の開口部を密閉する密閉工程は、密閉後、包装部材の内側の情報記録媒体用ガラス基板を保持した保持体が密閉される空間の低級アルコールの濃度が３〜１００ｐｐｍの範囲になるように、低級アルコールの濃度が調節された気体を包装部材の内側の空間に充填した後、密閉するのが好ましい。予め調整された気体の低級アルコールの濃度Ｐ１ｐｐｍは、充填する気体の気圧をＸｈＰａ、密閉後の包装部材の内側の空間の気圧をＹｈＰａ、包装部材の内側の密閉された空間に含有させたい低級アルコールの濃度をＰ２ｐｐｍとした場合、Ｐ１＝Ｐ２×（Ｘ／Ｙ）で算出することができる。【００３６】
予め低級アルコールの濃度が調節された気体を包装部材の内側の空間に充填する充填方法については、特に限定しないが、少なくとも包装部材の開口部を密閉する密閉工程が、雰囲気の低級アルコールの濃度が調節された作業室内で行われることが好ましい。  この雰囲気の低級アルコールの濃度は、前記算出式で算出した低級アルコールの濃度Ｐ１にしたものを用いる。【００３７】
このような雰囲気で密閉工程を行うことにより、特別に予め低級アルコールの濃度が調節された気体を包装部材の内側の空間に充填する充填手段を用いることなく、所定の濃度に調整することができる。また、作業室がクリーンルームであることが好ましい。  このように予め低級アルコールの濃度が調節されたクリーンルームで包装部材を密閉することにより、包装部材の内側の空間に含有される気体を容易に所定の低級アルコール濃度の範囲にすることができとともに、包装部材の内側の空間への異物の混入を抑制することができる。【００３８】
また、予め低級アルコールの濃度が調節された気体を包装部材の内側の空間に充填する別な方法として、例えば、減圧室内に包装部材により包装された情報記録媒体用ガラス基板を保持した保持体をいれ、その後、減圧室内を減圧し、その後に、予め低級アルコールの濃度が調節された気体（例えば空気）を導入し、所定の気圧に調整した後、包装部材の開口部を密閉するようにしても良い。また、空気より重い気体（例えば窒素ガス）に所定濃度の低級アルコールを含有させ、その気体を包装部材の開口部を上にした状態で充填し、その後開口部を密閉するようにしても良い。【００３９】
情報記録媒体用ガラス基板の製造方法に関して図３の製造工程図を用いて更に詳しく説明する。
（ガラス溶融工程）
まず、ガラス溶融工程として、ガラス素材を溶融する。ガラス基板の材料としては、例えば、ＳｉＯ2、Ｎａ2Ｏ、ＣａＯを主成分としたソーダライムガラス；ＳｉＯ2、Ａｌ2Ｏ3、Ｒ2Ｏ（Ｒ＝Ｋ、Ｎａ、Ｌｉ）を主成分としたアルミノシリケートガラス；ボロシリケートガラス；Ｌｉ2Ｏ−ＳｉＯ2系ガラス；Ｌｉ2Ｏ−Ａｌ2Ｏ3−ＳｉＯ2系ガラス；Ｒ’Ｏ−Ａｌ2Ｏ3−ＳｉＯ2系ガラス（Ｒ’＝Ｍｇ、Ｃａ、Ｓｒ、Ｂａ）などを使用することができる。中でも、アルミノシリケートガラスやボロシリケートガラスは、耐衝撃性や耐振動性に優れるため特に好ましい。
（プレス成型工程）
次に、プレス成型工程として、溶融ガラスを下型に流し込み、上型によってプレス成型して円板状のガラス基板前駆体を得る。なお、円板状のガラス基板前駆体は、プレス成型によらず、例えばダウンドロー法やフロート法で形成したシートガラスを研削砥石で切り出して作製してもよい。【００４０】
ガラス基板の大きさに限定はない。例えば、外径が２．５インチ、１．８インチ、１インチ、０．８インチなど種々の大きさのガラス基板がある。また、ガラス基板の厚みにも限定はなく、２ｍｍ、１ｍｍ、０．６３ｍｍなど種々の厚みのガラス基板がある。
（コアリング加工工程）
プレス成型したガラス基板前駆体は、コアリング加工工程で、中心部に穴を開ける。穴開けは、カッター部にダイヤモンド砥石等を備えたコアドリル等で研削することで中心部に穴を開ける。
（第１ラッピング工程）
次に、第１ラッピング工程として、ガラス基板の両表面を研磨加工し、ガラス基板の全体形状、すなわちガラス基板の平行度、平坦度および厚みを予備調整する。
（内・外径精密加工工程）
次に、内・外径加工工程として、ガラス基板の外周端面および内周端面を、例えば鼓状のダイヤモンド等の研削砥石により研削することで内・外径加工する。
（端面研磨加工工程）
内・外径加工工程を終えたガラス基板を、複数積み重ねて、積層し、その状態で外周面及び内周面の研磨加工を、端面研磨機を用いて研磨する。
（第２ラッピング工程）
更に、ガラス基板の両表面を再び研磨加工して、ガラス基板の平行度、平坦度および厚みを微調整する。【００４１】
第１及び第２ラッピング工程にてガラス基板の表裏の表面を研磨する研磨機は、両面研磨機と呼ばれる公知の研磨機を使用できる。両面研磨機は、互いに平行になるように上下に配置された円盤状の上定盤と下定盤とを備えており、互いに逆方向に回転する。この上下の定盤の対向するそれぞれの面にガラス基板の主表面を研磨するための複数のダイヤモンドペレットが貼り付けてある。上下の定盤の間には、下定盤の外周に円環状に設けてあるインターナルギアと下定盤の回転軸の周囲に設けてあるサンギアとに結合して回転する複数のキャリアがある。このキャリアには、複数の穴が設けてあり、この穴にガラス基板をはめ込んで配置する。上下の定盤、インターナルギア及びサンギアは別駆動で動作することができる。【００４２】
研磨機の研磨動作は、上下の定盤が互いに逆方向に回転し、ダイヤモンドペレットを介して定盤に挟まれているキャリアは、複数のガラス基板を保持した状態で、自転しながら定盤の回転中心に対して下定盤と同じ方向に公転する。このような動作している研磨機において、研削液を上定盤とガラス基板及び下定盤とガラス基板との間に供給することでガラス基板の研磨を行うことができる。【００４３】
この両面研磨機を使用する際、ガラス基板に加わる定盤の荷重及び定盤の回転数を所望の研磨状態に応じて適宜調整する。第１及び第２ラッピング工程における荷重は、６０ｇ／ｃｍ2から１２０ｇ／ｃｍ2とするのが好ましい。また、定盤の回転数は、１０ｒｐｍから３０ｒｐｍ程度とし、上の定盤の回転数を下の定盤回転数より３０％から４０％程度遅くするのが好ましい。定盤による荷重を大きくし、定盤の回転数を速くすると研磨量は多くなるが、荷重を大きくしすぎると面粗さが良好とならず、また、回転数が速すぎると平坦度が良好とならない。また荷重が小さく定盤の回転数が遅いと研磨量が少なく製造効率が低くなる。【００４４】
第２ラッピング工程を終えた時点で、大きなうねり、欠け、ひび等の欠陥は除去され、ガラス基板の主表面の面粗さは、Ｒｍａｘが２μｍから４μｍ、Ｒａが０．２μｍから０．４μｍ程度とするのが好ましい。このような面状態にしておくことで、次の化学強化処理工程を経て第１ポリッシング工程で研磨を効率よく行うことができる。【００４５】
尚、第１ラッピング工程では、第２ラッピング工程を効率よく行うことができるように大まかに大きなうねり、欠け、ひびを効率よく除去する。このため、第２ラッピングで使用する粗さ＃１３００メッシュから＃１７００メッシュより粗い＃８００メッシュから＃１２００メッシュ程度のダイヤモンドペレットを使用するのが好ましい。第１ラッピング工程が完了した時点での面粗さは、Ｒｍａｘが４μｍから８μｍで、Ｒａが０．４μｍから０．８μｍ程度とするのが好ましい。【００４６】
また、ガラス基板を研磨する方法として、上下の定盤の研磨面にパッドを貼り付け、研磨剤を含む研磨液を供給して研磨する方法を用いることもできる。研磨剤としては、例えば、酸化セリウム、酸化ジルコニウム、酸化アルミニウム、酸化マンガン、コロイダルシリカ、ダイヤモンドなどが挙げられる。これらを水で分散化してスラリー状として使用する。パッドは硬質パッドと軟質パッドとに分けられるが、必要に応じて適宜選択して用いることができる。硬質パッドとしては、硬質ベロア、ウレタン発泡、ピッチ含有スウェード等を素材とするパッドが挙げられ、軟質パッドとしては、スウェードやベロア等を素材とするパッドが挙げられる。【００４７】
パッドと研磨剤を使用する研磨方法は、研磨剤の粒度やパッドの種類を変えて、粗研磨から精密研磨まで対応することができる。よって、第１ラッピング工程と第２ラッピング工程で、効率よく大きなうねり、欠け、ひび等を除去し上記の面粗さを得ることができる様に研磨材、研磨材の粒度、パッドを適宜組み合わせて対応することができる。【００４８】
また、第１及び第２ラッピング工程の後、ガラス基板の表面に残った研磨剤やガラス粉を除去するための洗浄工程を行うことが好ましい。【００４９】
尚、第１ラッピング工程及び第２ラッピング工程で使用する研磨機は、同一構成ではあるがそれぞれの工程専用に用意された別の研磨機を用いて研磨加工を行うのが好ましい。これは、専用のダイヤモンドペレットを貼り付けているため交換が大掛かりな作業となり、また、研磨条件を再設定する等の煩雑な作業が必要となり、製造効率が低下するためである。
（化学強化処理工程）
第２ラッピング工程の次に、化学強化処理工程として、化学強化液にガラス基板を浸漬してガラス基板に化学強化層を形成する。化学強化層を形成することで耐衝撃性、耐振動性及び耐熱性等を向上させることができる。【００５０】
化学強化処理工程は、加熱された化学強化処理液にガラス基板を浸漬することによってガラス基板に含まれるリチウムイオン、ナトリウムイオン等のアルカリ金属イオンをそれよりイオン半径の大きなカリウムイオン等のアルカリ金属イオンによって置換するイオン交換法によって行われる。イオン半径の違いによって生じる歪みより、イオン交換された領域に圧縮応力が発生し、ガラス基板の表面が強化される。【００５１】
化学強化処理液に特に制限はなく、公知の化学強化処理液を用いることができる。通常、カリウムイオンを含む溶融塩又はカリウムイオンとナトリウムイオンをふくむ溶融塩を用いることが一般的である。カリウムイオンやナトリウムイオンを含む溶融塩としては、カリウムやナトリウムの硝酸塩、炭酸塩、硫酸塩やこれらの混合溶融塩が挙げられる。中でも、融点が低く、ガラス基板の変形を防止できるという観点からは、硝酸塩を用いることが好ましい。【００５２】
化学強化処理液は、上記の成分が融解する温度よりも高温になるよう加熱される。一方、化学強化処理液の加熱温度が高すぎると、ガラス基板の温度が上がりすぎ、ガラス基板の変形を招く恐れがある。このため、化学強化処理液の加熱温度はガラス基板のガラス転移点（Ｔｇ）よりも低い温度が好ましく、ガラス転移点−５０℃よりも低い温度とすることが更に好ましい。【００５３】
なお、加熱された化学強化処理液に浸漬される際の熱衝撃によるガラス基板の割れや微細なクラックの発生を防止するため、化学強化処理液への浸漬に先立って、予熱槽でガラス基板を所定温度に加熱する予熱工程を有していても良い。【００５４】
化学強化層の厚みとしては、ガラス基板の強度向上とポリッシング工程の時間の短縮との兼ね合いから、５μｍ〜１５μｍ程度の範囲が好ましい。強化層の厚みがこの範囲の場合、平坦度、機械的強度である耐衝撃性が良好なガラス基板とすることができる。【００５５】
化学強化処理工程後の表主表面７ａ及び裏主表面７ｂの外周端部の形状は、化学強化処理工程前とほとんど変わらず、上記の５μｍ〜１５μｍ程度の化学強化層がガラス基板の表面全体にほぼ一様に載った状態となる。
（ポリッシング工程）
次に、ポリッシング工程を行う。【００５６】
ポリッシング工程では、ガラス基板の表面を精密に仕上げると伴に主表面の外周端部の形状を所定の形状に研磨する。ポリッシング工程は１工程でも良いが、２工程の方が好ましい。【００５７】
まず、第１ポリシング工程では、第２ポリッシング工程で最終的に必要とされる面粗さを効率よく得ることができるように、面粗さを向上させるとともに最終的に本発明の形状を効率よく得ることができる研磨を行う。【００５８】
研磨の方法は、ラッピング工程で使用したダイヤモンドペレットと研削液に代えて、パッドと研磨液を使用する以外は第１及び２ラッピング工程で使用した研磨機と同一の構成の研磨機を使用する。【００５９】
パッドは硬度Ａで８０から９０程度の硬質パッドで例えば発泡ウレタンを使用するのが好ましい。パッドの硬度が研磨による発熱により柔らかくなると研磨面の形状変化が大きくなるため硬質パッドを用いるのが好ましい。研磨材は、粒径が０．６μｍから２．５μｍの酸化セリウム等を水に分散させてスラリー状にして用いるのが好ましい。水と研磨剤との混合比率は、概ね１：９から３：７程度が好ましい。【００６０】
定盤によるガラス基板への荷重は、９０ｇ／ｃｍ2から１１０ｇ／ｃｍ2とするのが好ましい。定盤によるガラス基板への荷重は、外周端部の形状に大きく影響する。荷重を大きくしていくと、外周端部の内側が下がり外側に向かって上がる傾向を示す。また、荷重を小さくしていくと、外周端部は平面に近くなるとともに面ダレが大きくなる傾向を示す。こうした傾向を観察しながら荷重を決めることができる。【００６１】
また、面粗さを向上させるために、定盤の回転数を２５ｒｐｍから５０ｒｐｍとし、上の定盤の回転数を下の定盤回転数より３０％から４０％遅くするのが好ましい。【００６２】
上記の研磨条件により研磨量を３０μｍから４０μｍとするのが好ましい。３０μｍ未満では、キズや欠陥を十分に除去ができない。また４０μｍを超える場合は、面粗さをＲｍａｘが２ｎｍから６０ｎｍ、Ｒａが２ｎｍから４ｎｍの範囲とすることができるが、必要以上に研磨を行うことになり製造効率が低下する。【００６３】
第２ポリッシング工程は、第１ポリッシング工程後のガラス基板の表面を更に精密に研磨する工程である。第２ポリッシング工程で使用するパッドは、第１ポリッシング工程で使用するパッドより柔らかい硬度６５から８０（Ａｓｋｅｒ−Ｃ）程度の軟質パッドで、例えば発泡ウレタンやスウェードを使用するのが好ましい。研磨材としては、第１ポリッシング工程と同様の酸化セリウム等を用いることができるが、ガラス基板の表面をより滑らかにするため、粒径がより細かくバラツキが少ない研磨剤を用いるのが好ましい。粒径の平均粒子径が４０ｎｍから７０ｎｍの研磨剤を水に分散させてスラリー状にして研磨液として用い、水と研磨剤との混合比率は、１：９から３：７程度が好ましい。【００６４】
定盤によるガラス基板への荷重は、９０ｇ／ｃｍ2から１１０ｇ／ｃｍ2が好ましい。定盤によるガラス基板への荷重は、第１ポリッシング工程と同様に外周端部の形状に大きく影響するが、研磨速度が遅いため第１ポリッシング工程ほど効率的に形状を変化させることはできない。荷重の加減による外周端部の形状の変化は、第１ポリッシング工程と同様であり、荷重を大きくしていくと、外周端部の内側が下がり外側に向かって上がる傾向を示す。また、荷重を小さくしていくと、外周端部は平面に近くなるとともに面ダレが大きくなる傾向を示す。外周端部の形状を得るために、こうした傾向を観察しながら荷重を決めることができる。定盤の回転数を１５ｒｐｍから３５ｒｐｍとし、上定盤の回転数を下定盤の回転数より３０％から４０％遅くするのが好ましい。【００６５】
上記の様に第２ポリッシング工程での研磨条件を調整して外周端部の形状を得ると伴に、面粗さをＲｍａｘが２ｎｍから６ｎｍ、Ｒａが０．２ｎｍから０．４ｎｍの範囲とすることができる。【００６６】
研磨量は２μｍから５μｍとするのが好ましい。研磨量をこの範囲とすると、表面に発生した微小な荒れやうねり、これまでの工程で生じた微小な傷痕といった微小な欠陥を効率良く除去することができる。
（洗浄工程）
次に、ポリッシング工程を終えた後に洗浄工程でガラス基板表面に付着している研磨材や異物等の洗浄を行う。【００６７】
洗浄方法は、特に限定しないが、スクラブ洗浄を例に説明する。【００６８】
スクラブ洗浄装置の一例を図５に示す。図５のスクラブ洗浄装置は、圧接する一対の回転ローラであるスポンジローラ１０ａ，１０ｂのニップ部でガラス基板１を挟み込み、上部に配設されたノズル２０から洗浄液３０をスポンジローラ１０ａ，１０ｂとガラス基板１との接触部近傍に滴下又はスプレー噴霧しながら、前記一対のスポンジローラ１０ａ，１０ｂを互いに逆方向に回転させると同時に、ガラス基板１も回転させることによりガラス基板１の表裏面全体を洗浄するものである。ガラス基板１のガラス基板１の回転駆動は、３つの支持ローラ６０の何れか１つのローラを駆動ローラとし、他の２つを従動ローラとして駆動している。【００６９】
スクラブ洗浄の洗浄条件としては、２つのローラ１０ａ，１０ｂの回転数はそれぞれ同一でもよいし、必要に応じてそれぞれ異なる回転数としても構わない。ローラの回転数としては一般に１００〜１０００ｒｐｍの範囲であり、より好ましくは３００〜５００ｒｐｍの範囲である。またガラス基板Ｇの回転数としては一般に５０〜５００ｒｐｍの範囲であり、より好ましくは１００〜３００ｒｐｍの範囲である。洗浄液３０の供給速度は一般に１０〜１０００ｍｌ／分の範囲、より好ましくは５０〜５００ｍｌ／分の範囲である。スクラブ洗浄の時間は一般に５〜１５０秒の範囲、より好ましくは１０〜１００秒の範囲である。【００７０】
なお、スクラブ部材としては図１に示したスポンジローラの他、従来公知のブラシやパッドなどを用いてももちろん構わない。【００７１】
スポンジローラ１０ａ，１０ｂとしては、特に限定されず、例えば、セルローススポンジ、ポリビニルアルコールスポンジ、ウレタンフォーム、エチレン−酢酸ビニル共重合体（ＥＶＡ）スポンジ、メラミンフォーム、ポリエチレンフォーム等の樹脂系スポンジ、天然ゴム（ＮＲ）スポンジ、クロロプレンゴム（ＣＲ）スポンジ、エチレン−プロピレンゴム（ＥＰＤＭ）スポンジ、ブタジエン−アクリロニトリルゴムスポンジ等のゴム系スポンジ等で構成することができる。この中でも、スポンジ部分は、樹脂系スポンジで構成、すなわち樹脂を主材料として構成されているのが好ましい。また、前記樹脂は、ポリウレタン、メラミン樹脂、セルロース、ポリビニルアルコール等の親水性ポリマーであるのが好ましい。これにより、スポンジ部分による汚れ等の保持能力および洗浄液の担持能力をより優れたものとすることができ、また、ガラス基板との接触面積も多くなり、より、汚れの除去能力があがる。さらにスポンジへの過酸化水素水の添加を行ないスポンジ表面の親水性を向上させて汚れの除去能力を高めることができる。【００７２】
また、スポンジ部分は、隣接する空孔同士が連通しているのが好ましい。これにより、スポンジ部分を構成する多孔質体の空孔内により多くの汚れや洗浄液等を収容して、スポンジ部分による汚れ等の保持能力および洗浄液の担持能力をより優れたものとすることができる。【００７３】
スポンジ部分の空孔率が、２０〜８０％であるのが好ましく、３０〜７０％であるのがより好ましい。これにより、スポンジ部の強度や弾性等の特性を所望のものとしつつ、スポンジ部による汚れ等の保持能力および洗浄液の担持能力をより優れたものとすることができる。【００７４】
スポンジ部分は、その硬度が３０〜７０°であるのが好ましく、３５〜５５°であるのがより好ましい。これにより、スポンジ部分の強度や弾性等の特性を所望のものとしつつ、スポンジ部分による汚れ等の保持能力および洗浄液の担持能力をより優れたものとすることができる。なお、ここで、硬度とは、ＪＩＳ  Ｋ７３１２に準拠して測定されたものをいう。【００７５】
また、ガラス基板表面の研磨剤や異物などを効果的に除去するには、スクラブ洗浄を行う前に前述の洗浄液と同じ液体にガラス基板を接触させておくのが好ましい。接触させておく時間については特に限定はないが、ガラス基板表面に強固に付着した研磨剤や異物を、液体による若干の浸食作用によっては浮き上がらせるためには１０分間以上接触させるのが好ましい。一方、ガラス基板の液体への接触時間が長いほど研磨剤や異物のガラス基板表面からの除去は容易となるが、ガラス基板の生産性が低下するので、好ましい接触時間は５〜３０分間の範囲である。またガラス基板表面に異物が付着するのを防止する観点からは、スクラブ洗浄直前までガラス基板を液体と接触させておくことが推奨される。【００７６】
ガラス基板表面を液体と接触させる形態としては、液体を貯溜した容器内にガラス基板を浸漬する形態や、ガラス基板に対して液体を散水する形態、液体を含浸させた布をガラス基板に被覆する形態など従来公知の形態を採用することができる。この中でも、ガラス基板表面全体が確実且つ均一に液体と接触できる点で、ガラス基板を液体に浸漬させる形態が好ましい。【００７７】
このようにして、スクラブ洗浄がなされ、ガラス基板表面に付着した研磨剤や異物が除去される。【００７８】
次に、ガラス基板表面に残る洗浄液をＩＰＡ等を用いて除去し、基板表面を乾燥させる。例えば、スクラブ洗浄後のガラス基板に、水リンス洗浄工程を２分間行ない、洗浄液の残渣を除去する。次に、ＩＰＡ（イソプロピルアルコール）洗浄工程を２分間行い、基板上の水を除去する。最後に、ＩＰＡ（イソプロピルアルコール）蒸気乾燥工程を２分間行い、基板に付着している液状ＩＰＡをＩＰＡ蒸気により除去しつつ乾燥させる。基板の乾燥処理としてはこれに限定されるわけではなく、スピン乾燥、エアーナイフ乾燥などガラス基板の乾燥方法として一般的に知られた方法であってももちろん構わない。
（検査工程）
洗浄工程後に、最終検査として、ガラス基板にキズや欠け、異物等の付着を目視により検査し、異常のないものを選別する。
（梱包工程）
検査工程で異常の無かったガラス基板は、図４に示す梱包工程により梱包する。梱包工程は、ガラス基板を保持体に保持させる保持工程と、ガラス基板を保持した保持体を包装部材により包装する包装工程と、包装部材の開口部を密閉する工程の３つの工程を有している。まず、保持工程として、ガラス基板を保持体に保持する。この保持工程に用いる保持体としては、図６に示すような保持体６００を用いることができる。図６は、保持体６００の全体を示す分解斜視図である。保持体６００は、複数のガラス基板１を収納する収納容器６０、上蓋６１、上蓋６１に取り付けられ、収納容器６０に収納されたガラス基板１を固定する固定部材６３からなっている。固定部材６３は、ガラス基板１の外周端部を抑える抑え板６４を有している。保持体６００の構成は、前記構成に限らず、複数のガラス基板１を保持できる構成であれば良い。【００７９】
収納容器６０は、側板６５、６６と、該側板６５、６６を連結し、Ｕ字形状の開口を持つ連結板６７、６８と、収納容器６０の下部を構成する底板６９からなり、側板６５、６６の内壁には、複数のリブ７０がガラス基板１の厚みより広い、所定の間隔で形成されている。このように複数のリブ７０を形成することで、ガラス基板１をその厚み方向に所定の間隔で支持する複数の溝７１を形成している。【００８０】
保持体６００を構成する収納容器６０や上蓋６１、固定部材６３、抑え板６４は、おもに樹脂材料からなる。これらを製造するにあたっては、一例として、樹脂成型方法を用いることができる。この樹脂成型工程では、各種ポリエチレン、ポリプロピレン等のポリオレフィン、ポリ塩化ビニル、テフロン（登録商標）等の一般的な樹脂を用いることができる。特に、射出成型法により製造する場合、樹脂としては、例えば、ポリカーボネート、ポリアミド、サーモトロピック液晶ポリマー（ＬＣＰ）、ポリエーテルエーテルケトン（ＰＥＥＫ）、ポリエーテルケトン（ＰＥＫ）、ＰＥＥＫ系アロイ樹脂（例えば、ＰＥＥＫ／サーモトロピック液晶ポリマー、ＰＥＥＫ／ポリベンゾイミダゾール（ＰＢＩ）等）、ポリベンゾイミダゾール（ＰＢＩ）、ポリフェニレンサルファイド（ＰＰＳ）、ポリエーテルスルホン（ＰＥＳ）、ポリエーテルイミド（ＰＥＩ）、ポリテトラフルオロエチレン（ＰＴＦＥ）等のフッ素樹脂等を用いることができる。また、研削砥石を用いて、所定の形状の溝に作成することもできる。【００８１】
図７は、収納容器６０にガラス基板１を収納した状態を連結板６７側から見た側面図である。ガラス基板１は、互いに対向配置された一対の溝７１に支持されてる。側板６５、６６の内壁の間隔は、上方の開口側は、ガラス基板１の外径よりわずかに大きく、上方からガラス基板１を挿入できるようになっている。また、下方の底板６９側に近づくにつれて、側板６５、６６の内壁の間隔は狭くなり、溝７１のＰ１とＰ２でガラス基板１０の外周端部と接触している。【００８２】
このように収納容器６０に所定の枚数のガラス基板１を収納し、図６における固定部材６３を取り付けた上蓋６１で蓋をして、ガラス基板を保持した状態にする。【００８３】
次に、このガラス基板を保持した保持体６００を、包装工程として、包装部材２００で包装し、更に、密閉工程として、包装部材２００の開口部２０１を密閉して、図８に示すような情報記録媒体用ガラス基板梱包体３００を作製する。【００８４】
包装部材としては、低級アルコールの遮断性に優れた材料であれば良い。具体的には、プラスチックフィルムに金属膜又は酸化物膜を設けた包装部材が好ましい。また、包装部材の開口部を密閉するので、ラミネータを用いて熱圧着で容易に封止できる包装部材が好ましく、ポリプロピレン、ポリエステル、ナイロン等のフィルムにアルミ蒸着を施したラミネートフィルムが好ましい。【００８５】
密閉工程においては、包装部材の内側の空間の気圧を減圧することが好ましく、２００〜６００ｈＰａの範囲に減圧することがより好ましい。この減圧は、ラミネータフィルムを熱圧着する際に真空ポンプを用いて包装部材の内側の空間の気圧を上記範囲に調節することで行うことができる。【００８６】
また、この梱包工程を行う作業室は、密閉された包装部材の内側の空間に含有される低級アルコールの濃度が３〜１００ｐｐｍの範囲になるように、雰囲気の低級アルコールの濃度が調節されていることが好ましい。このような作業環境で梱包工程を行うことで、情報記録媒体用ガラス基板梱包体３００の内部の低級アルコールの濃度を所定の濃度に容易に調節することができる。【００８７】
情報記録媒体用ガラス基板梱包体３００の内部の低級アルコールの濃度は、アルコール検知器をセットしたダミーの梱包体を作成して、密閉後に測定することができる。また、他の方法としては、作成した梱包体を真空装置内にいれ、その中で開封して、真空装置内の低級アルコールの濃度を測定するようにしても良い。特に測定方法は、限定するものではなく、一般的な測定装置を用いることができる。【００８８】
なお、洗浄工程〜梱包工程までを、雰囲気の低級アルコールの濃度が調節されたクリーンルーム内で行うのがより好ましい。また、クリーンルーム内の清浄度は、１立方フィートの雰囲気中に存在する０．５μｍ以上のパーティクルの数として定義したとき、クラス５００００以下であることが好ましく、１００００以下であることが更に望ましい。このような清浄度にすることで、情報記録媒体用ガラス基板の製造工程中にガラス基板表面に付着する異物をさらに低減させることができる。【００８９】
また、図４の包装工程の後、包装部材で包装した情報記録媒体用ガラス基板を保持した保持体を、一旦、減圧室内にいれ、その後、減圧室内を減圧し、その後に、予め低級アルコールの濃度が調節された気体（例えば空気）を導入し、所定の気圧に調整した後、減圧室内で包装部材の開口部を密閉するようにしても良い。【００９０】
また、空気より重い気体（例えば窒素ガス）に所定濃度の低級アルコールを含有させた気体を調整し、その気体を包装部材の開口部を上にした状態で充填し、その後開口部をラミネータを用いて、所定の気圧に減圧して、密閉するようにしても良い。【００９１】
以上のようにして情報記録媒体用ガラス基板梱包体３００が作製され、一定期間保管された後、磁気記録媒体を製造する製造施設に搬送される。【００９２】
次に、上記のようにして作製したガラス基板を用いた磁気記録媒体について説明する。【００９３】
以下、図面に基づき磁気記録媒体について説明する。【００９４】
図２は磁気記録媒体の一例である磁気ディスクの斜視図である。この磁気ディスクＤは、円形の情報記録媒体用ガラス基板１の表面に磁性膜２を直接形成されている。【００９５】
搬送されてきた情報記録媒体用ガラス基板梱包体から、情報記録媒体用ガラス基板が取り出され、該情報記録媒体用ガラス基板の表面に磁性膜を形成する。【００９６】
磁性膜２の形成方法としては従来公知の方法を用いることができ、例えば磁性粒子を分散させた熱硬化性樹脂を基板上にスピンコートして形成する方法や、スパッタリング、無電解めっきにより形成する方法が挙げられる。スピンコート法での膜厚は約０．３μｍ〜１．２μｍ程度、スパッタリング法での膜厚は０．０４μｍ〜０．０８μｍ程度、無電解めっき法での膜厚は０．０５μｍ〜０．１μｍ程度であり、薄膜化および高密度化の観点からはスパッタリング法および無電解めっき法による膜形成が好ましい。【００９７】
磁性膜に用いる磁性材料としては、特に限定はなく従来公知のものが使用できるが、高い保持力を得るために結晶異方性の高いＣｏを基本とし、残留磁束密度を調整する目的でＮｉやＣｒを加えたＣｏ系合金などが好適である。具体的には、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔや、ＣｏＮｉＣｒＰｔ、ＣｏＮｉＣｒＴａ、ＣｏＣｒＰｔＴａ、ＣｏＣｒＰｔＢ、ＣｏＣｒＰｔＳｉＯなどが挙げられる。磁性膜は、非磁性膜（例えば、Ｃｒ、ＣｒＭｏ、ＣｒＶなど）で分割しノイズの低減を図った多層構成（例えば、ＣｏＰｔＣｒ／ＣｒＭｏ／ＣｏＰｔＣｒ、ＣｏＣｒＰｔＴａ／ＣｒＭｏ／ＣｏＣｒＰｔＴａなど）としてもよい。上記の磁性材料の他、フェライト系、鉄−希土類系や、ＳｉＯ2、ＢＮなどからなる非磁性膜中にＦｅ、Ｃｏ、ＦｅＣｏ、ＣｏＮｉＰｔ等の磁性粒子を分散された構造のグラニュラーなどであってもよい。また、磁性膜は、内面型および垂直型のいずれの記録形式であってもよい。【００９８】
また、磁気ヘッドの滑りをよくするために磁性膜の表面に潤滑剤を薄くコーティングしてもよい。潤滑剤としては、例えば液体潤滑剤であるパーフロロポリエーテル（ＰＦＰＥ）をフレオン系などの溶媒で希釈したものが挙げられる。【００９９】
さらに必要により下地層や保護層を設けてもよい。磁気ディスクにおける下地層は磁性膜に応じて選択される。下地層の材料としては、例えば、Ｃｒ、Ｍｏ、Ｔａ、Ｔｉ、Ｗ、Ｖ、Ｂ、Ａｌ、Ｎｉなどの非磁性金属から選ばれる少なくとも一種以上の材料が挙げられる。Ｃｏを主成分とする磁性膜の場合には、磁気特性向上等の観点からＣｒ単体やＣｒ合金であることが好ましい。また、下地層は単層とは限らず、同一又は異種の層を積層した複数層構造としても構わない。例えば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、ＮｉＡｌ／ＣｒＶ等の多層下地層としてもよい。【０１００】
磁性膜の摩耗や腐食を防止する保護層としては、例えば、Ｃｒ層、Ｃｒ合金層、カーボン層、水素化カーボン層、ジルコニア層、シリカ層などが挙げられる。これらの保護層は、下地層、磁性膜など共にインライン型スパッタ装置で連続して形成できる。また、これらの保護層は、単層としてもよく、あるいは、同一又は異種の層からなる多層構成としてもよい。なお、上記保護層上に、あるいは上記保護層に替えて、他の保護層を形成してもよい。例えば、上記保護層に替えて、Ｃｒ層の上にテトラアルコキシシランをアルコール系の溶媒で希釈した中に、コロイダルシリカ微粒子を分散して塗布し、さらに焼成して二酸化ケイ素（ＳｉＯ2）層を形成してもよい。【０１０１】
上記のような磁気記録媒体の製造方法を用いて、製造された磁気記録媒体を用いることで、ヘッドクラッシュの発生を抑止でき、高速回転時の磁気ヘッドの動作を安定にすることができる。【０１０２】
本発明の情報記録媒体用ガラス基板は、磁気記録媒体に限定されるものではなく、光磁気ディスクや光ディスクなどにも用いることができる。
【実施例】
【０１０３】
（実施例１〜１９）
（１）ガラス溶融、プレス成型工程
ガラス材料としてＴｇが４８０℃のアルミノシリケートガラスを用い、溶融ガラスをプレス成型してブランク材（外径６８ｍｍ、厚さ１．３ｍｍ）を作製した。
（２）コアリング工程
次に円筒状のダイヤモンド砥石を用いてガラス基板の中心部に円穴（直径１８ｍｍ）を開けた。
（３）第１ラッピング工程
ガラス基板の両表面を研磨機（ＨＡＭＡＩ社製）を用いて研磨した。【０１０４】
研磨条件としては、ダイヤモンドペレットとしては、＃１２００メッシュを用い、荷重１００ｇ／ｃｍ2とし、上定盤の回転数３０ｒｐｍ、下定盤の回転数１０ｒｐｍとした。【０１０５】
得られたガラス基板の厚さは、０．９ｍｍ、表面粗さはＲｍａｘが１．５μｍ、Ｒａが１．０μｍであった。
（４）内・外径精密加工工程
鼓状のダイヤモンド砥石により内・外径加工をい、内径２０ｍｍ、外径６５ｍｍとした。
（５）端面研磨加工工程
内・外加工工程を終えて得られたガラス基板を１００枚重ね、端面研磨機を用いて、内周及び外周の端面を研磨した。【０１０６】
研磨機のブラシ毛は、直径０．２ｍｍのナイロン繊維を用いた。研磨液は、粒径３μｍの酸化セリウムを用いた。得られたガラス基板の内周の端面の面粗さは、Ｒまｘが０．３μｍ、Ｒａが０．０３μｍであった。
（６）第２ラッピング工程
ガラス基板の両表面を研磨機（ＨＡＭＡＩ社製）を用いて研磨した。【０１０７】
研磨条件としては、ダイヤモンドペレットとしては、＃１２００メッシュを用い、荷重１００ｇ／ｃｍ2とし、上定盤の回転数３０ｒｐｍ、下定盤の回転数１０ｒｐｍとした。【０１０８】
得られたガラス基板の表面粗さはＲｍａｘが３μｍ、Ｒａが０．３μｍであった。
（７）化学強化処理工程
次に、ガラス基板を化学強化処理液に浸漬して化学強化処理工程を行った。化学強化処理液には、硝酸カリウム（ＫＮＯ3）と硝酸ナトリウム（ＮａＮＯ3）の混合溶融塩を用いた。混合比は質量比で１：１とした。また、化学強化処理液の温度は４００℃、浸漬時間は４０分とした。
（８）ポリッシング工程
次に第１ポリッシング工程として、研磨機（ＨＡＭＡＩ社製）を用い、パッドに硬度Ａで８０度の発泡ウレタンを用いた。研磨材は、平均粒径１．５μｍの酸化セリウムを水に分散させてスラリー状にして用いた。水と研磨剤との混合比率は、２：８とした。荷重１００ｇ／ｃｍ2とし、上定盤の回転数３０ｒｐｍ、下定盤の回転数１０ｒｐｍとした。研磨量を３０μｍとした。【０１０９】
得られたガラス基板の表面粗さはＲｍａｘが３０ｎｍ、Ｒａが３ｎｍであった。【０１１０】
次に第２ポリッシング工程として、研磨機（ＨＡＭＡＩ社製）を用い、パッドに硬度Ａで７０度の発泡ウレタンを用いた。研磨材は、平均粒径６０ｎｍの酸化セリウムを水に分散させてスラリー状にして用いた。水と研磨剤との混合比率は、２：８とした。荷重９０ｇ／ｃｍ2とし、上定盤の回転数３０ｒｐｍ、下定盤の回転数１０ｒｐｍとした。研磨量を３μｍとした。【０１１１】
得られたガラス基板の表面粗さはＲｍａｘが５ｎｍ、Ｒａが０．３ｎｍであった。
（９）洗浄工程
第２ポリッシング工程の終了後、図５に示した洗浄装置でスクラブ洗浄を行った。洗浄液としては、過酸化水素濃度が０．５質量％の過酸化水素水を用いて、スクラブ洗浄を行った。洗浄液の供給は、スプレー噴霧によって、スクラブ洗浄開始３秒前からスクラブ洗浄終了時まで連続して、毎分１００ｍｌの量を供給した。スクラブ部材のスポンジとしては、ポリビニルアルコールスポンジを用いた。空隙率は、５０％で、硬度は、４５°（ＪＩＳ  Ｋ７３１２）であった。スポンジローラ１０ａ、１０ｂの回転数は、３００ｒｐｍとした。ガラス基板１の回転数は、２００ｒｐｍとした。スクラブ洗浄後のガラス基板に、水リンス洗浄工程を２分間行ない、次に、ＩＰＡ（イソプロピルアルコール）洗浄工程を２分間行い、最後に、ＩＰＡ（イソプロピルアルコール）蒸気乾燥工程を２分間行い、乾燥させた。
（１０）検査工程
洗浄工程後に、ガラス基板にキズや欠け、異物等の付着を目視により検査し、明らかにキズや欠け、付着物の認められるものを除去した。
（１１）梱包工程
検査工程を終えたガラス基板の表面を日立ハイテクノロジーズ社製微小欠陥測定機（ＯＤＴ：ＲＺ３５０）を用いて、ガラス基板表面に付着した高さ１０ｎｍ以上の異物の個数をカウントし、梱包前評価とした。【０１１２】
梱包前評価を行った後、図４に示す梱包工程により梱包した。まず、保持工程として、図６に示す保持体６００にガラス基板を２５枚ずつ保持した。保持体６００の樹脂材料としては、ポリカーボネートを用いた。次に、このガラス基板を保持した保持体６００を、包装工程として、包装部材２００で包装し、更に、密閉工程として、包装部材２００の開口部２０１を密閉して、図８に示すような情報記録媒体用ガラス基板梱包体３００を作製した。包装部材には、ポリプロピレンフィルム（フィルム厚さ４０μｍ）にアルミ蒸着を施したラミネートフィルムを用いた。また、密閉工程におけるラミネーターとしては、富士インパルス社製の真空バギング装置を用い、包装部材の内部の気圧を表１に示す気圧になるように減圧して密閉した。【０１１３】
なお、洗浄工程から、検査工程、梱包工程までは、清浄度クラス１００のクリーンルーム内で行った。クリーンルーム内の雰囲気には、低級アルコールとして、プロパノール中のＩＰＡ（イソプロピルアルコール）を含有させた。この雰囲気のＩＰＡの濃度は、密閉した包装部材の内側の空間に含有されるＩＰＡの濃度が表１に示す値になるように調節した。
（実施例２０）
実施例１０において、クリーンルーム内の低級アルコールをＩＰＡに替えて、メタノールを用いた他は、実施例１０と同様に情報記録媒体用ガラス基板梱包体を作成した。
（実施例２１）
実施例１０において、クリーンルーム内の低級アルコールをＩＰＡに替えて、エタノールを用いた他は、実施例１０と同様に情報記録媒体用ガラス基板梱包体を作成した。
（実施例２２）
実施例１０において、クリーンルーム内の低級アルコールをＩＰＡに替えて、ブタノールを用いた他は、実施例１０と同様に情報記録媒体用ガラス基板梱包体を作成した。
（実施例２３）
実施例１０において、クリーンルーム内の低級アルコールをＩＰＡに替えて、ペンタノールを用いた他は、実施例１０と同様に情報記録媒体用ガラス基板梱包体を作成した。
（比較例１）
実施例１０において、洗浄工程を行うクリーンルーム内の低級アルコールの濃度調整は行わず、検査工程と梱包工程を洗浄工程とは別のクリーンルーム内で行い、この別のクリーンルーム内の低級アルコールの濃度を０ｐｐｍとした他は、実施例１０と同様に情報記録媒体用ガラス基板梱包体を作成した。作成した比較例１の梱包体の内側の低級アルコール濃度は、０ｐｐｍであった。
（評価方法）
以上のようにして、実施例１〜２３及び比較例１の情報記録媒体用ガラス基板梱包体を作成し、清浄度クラス１００の部屋に２４時間保管した。その後、清浄度クラス１００のクリーンルーム内で、情報記録媒体用ガラス基板梱包体を開封し、ガラス基板の表面を日立ハイテクノロジーズ社製微小欠陥測定機（ＯＤＴ：ＲＺ３５００）を用いて、ガラス基板表面に付着した高さ１０ｎｍ以上の異物の個数をカウントし、梱包保管後の評価とした。具体的には、実施例１〜２３及び比較例１において、各ガラス基板の梱包前の異物の個数を梱包保管後の異物の個数から引き、増加した異物の個数を算出した。次に、各情報記録媒体用ガラス基板梱包体毎の２５枚分の増加個数を合計した。この合計個数が、５個未満をランク７、５個以上７個未満をランク６、７個以上１０個未満をランク５、１０個以上１５個未満をランク４、１５個以上２０個未満をランク３、２０個以上３０個未満をランク２、３０個以上をランク１とした。なお、合計個数が３０個以上になると磁気ディスクでのグライドテスターの歩留まり悪化が見られるので３０個未満が製品として要求される。【０１１４】
また、上記実施例１〜２３及び比較例で作製したガラス基板梱包体からガラス基板１枚を取り出し、その表面に、０．１μｍの磁気層を形成して磁気記録媒体を作製した。用いた磁性材料は、ＣｏＮｉでスパッタリング法により表主表面に形成した。この磁気記録媒体をグライドテスター装置（日立ハイテク社製型番ＲＱ７８００）を用いて、歩留まりを評価した。【０１１５】
評価結果を表１に示す。【０１１６】
【表１】
2009099027.tif 000003
【０１１７】
表１の結果から、実施例１〜２３と比較例１とを比べると、密閉された包装部材の内側の空間に低級アルコールが含有されていることにより、磁気記録媒体にしたときのグライドテスターの歩留まりが高く、保管時の異物付着が抑制されていることがわかる。また、実施例１〜２３より、含有される低級アルコールの濃度が３〜１００ｐｐｍの範囲であることがより異物付着が少なく好ましいことがわかる。また、実施例５〜１５を比較すると、包装部材の内側の空間の気圧を、２００〜６００ｈＰａの範囲に減圧することにより、より、保管時の異物付着が少なくなっていることがわかる。
【図３】
2009099027.tif 000004
【図５】
2009099027.tif 000005
【図１】
2009099027.tif 000006
【図２】
2009099027.tif 000007
【図４】
2009099027.tif 000008
【図６】
2009099027.tif 000009
【図７】
2009099027.tif 000010
【図８】
2009099027.tif 000011
【国際調査報告】
2009099027.tif 000012
2009099027.tif 000013
2009099027.tif 000014
2009099027.tif 000015